(57)【要約】【課題】金属部材、特に、アルミニウム部材にろう材及びフラックスを簡便に付着させることができるろう材転写シート、ろう材付着方法を提供する。【解決手段】ろう材転写シート１は、シート状の基材フィルム層４と、粉末状または粒子状のろう材、粉末状または粒子状のフラックス及び樹脂バインダーを含み、前記基材フィルム層４上に積層された皮膜層２と、を備え、金属部材Ｗの表面に前記皮膜層２が転写されるように構成される。【選択図】図１
2014213371.tif 000002
【特許請求の範囲】
【請求項１】
シート状の基材フィルム層と、
粉末状または粒子状のろう材、粉末状または粒子状のフラックス及び樹脂バインダーを含み、前記基材フィルム層上に積層された皮膜層と、
を備え、
金属部材の表面に前記皮膜層が転写されるように構成されたことを特徴とするろう材転写シート。
【請求項２】
前記基材フィルム層を挟んで前記皮膜層と反対側には、第１離型フィルム層が設けられることを特徴とする請求項１に記載のろう材転写シート。
【請求項３】
前記基材フィルム層と前記皮膜層との間には、第２離型フィルム層が設けられることを特徴とする請求項１に記載のろう材転写シート。
【請求項４】
前記基材フィルム層を挟んで前記皮膜層と反対側には、第１離型フィルム層が設けられ、
前記基材フィルム層と前記皮膜層との間には、前記第１離型フィルム層よりも離型性の低い第２離型フィルム層が設けられることを特徴とする請求項１に記載のろう材転写シート。
【請求項５】
前記金属部材が、アルミニウム部材であることを特徴とする請求項１〜４のいずれかに記載のろう材転写シート。
【請求項６】
粉末状または粒子状のろう材、粉末状または粒子状のフラックス及び樹脂バインダーを含んでなる皮膜層が、シート状の基材フィルム層上に積層された転写シートを用いて、
金属部材の表面に前記転写シートの前記皮膜層を転写することを特徴とするろう材付着方法。
【請求項７】
粉末状または粒子状のろう材、粉末状または粒子状のフラックス及び樹脂バインダーを含んでなる皮膜層が、シート状の基材フィルム層上に積層された転写シートを用いて、
金属部材の表面に前記転写シートを密着させて前記皮膜層の転写がなされ、
前記皮膜層が転写された前記金属部材を組み立ててろう付けがなされることを特徴とするろう付け方法。
【発明の詳細な説明】
【技術分野】
【０００１】
本発明は、金属、特に、アルミニウムにろう材を簡便に付着させるためのろう材転写シート、ろう材付着方法及びろう付け方法に関する。
【背景技術】
【０００２】
従来、アルミニウムなどの金属部材をろう付けする際に、クラッド材などを含む金属部材の表面にろう材やフラックスを付着させるなどしてろう付けが行われている。
【０００３】
例えば、アルミニウム合金材などの金属部材にフラックスを塗布した後、これを加熱乾燥すること、フラックス又はフラックスとろう材との混合物をアルミニウム合金材などに塗布した後、これを加熱乾燥することが提案されている（例えば、特許文献１，２）。
【先行技術文献】
【特許文献】
【０００４】
【特許文献１】特開２００５−１５３０２０
【特許文献２】特許第３７３４６３５号
【発明の概要】
【発明が解決しようとする課題】
【０００５】
しかしながら、例えば、特許文献１，２に示すように、フラックス又はフラックスとろう材との混合物をアルミニウム合金材に塗布した場合、アルミニウム合金材表面に付着させたろう材やフラックスが部分的に溜まるなどして、アルミニウム合金材表面にろう材やフラックスを均一に付着させることは困難であった。
【０００６】
また、ろう材やフラックスの付着したアルミニウム合金材を乾燥させるため、アルミニウム合金材を収められる大きさの乾燥装置などが必要となり、金属部材を製造する製造装置全体の規模が大きくなってしまうという問題があった。
【課題を解決するための手段】
【０００７】
本発明は、上述した技術背景に鑑み、金属部材、特に、アルミニウム部材にろう材及びフラックスを簡便に付着させることができるろう材転写シート、ろう材付着方法の提供を目的とする。
【０００８】
即ち、本発明は下記［１］〜［７］に記載の構成を有する。
【０００９】
［１］  シート状の基材フィルム層と、
粉末状または粒子状のろう材、粉末状または粒子状のフラックス及び樹脂バインダーを含み、前記基材フィルム層上に積層された皮膜層と、
を備え、
金属部材の表面に前記皮膜層が転写されるように構成されたことを特徴とするろう材転写シート。
【００１０】
［２］  前記基材フィルム層を挟んで前記皮膜層と反対側には、第１離型フィルム層が設けられることを特徴とする前項１に記載のろう材転写シート。
【００１１】
［３］  前記基材フィルム層と前記皮膜層との間には、第２離型フィルム層が設けられることを特徴とする前項１に記載のろう材転写シート。
【００１２】
［４］  前記基材フィルム層を挟んで前記皮膜層と反対側には、第１離型フィルム層が設けられ、
前記基材フィルム層と前記皮膜層との間には、前記第１離型フィルム層よりも離型性の低い第２離型フィルム層が設けられることを特徴とする前項１に記載のろう材転写シート。
【００１３】
［５］  前記金属部材が、アルミニウム部材であることを特徴とする請求項１〜４のいずれかに記載のろう材転写シート。
【００１４】
［６］  粉末状または粒子状のろう材、粉末状または粒子状のフラックス及び樹脂バインダーを含んでなる皮膜層が、シート状の基材フィルム層上に積層された転写シートを用いて、
金属部材の表面に前記転写シートの前記皮膜層を転写することを特徴とするろう材付着方法。
【００１５】
［７］  粉末状または粒子状のろう材、粉末状または粒子状のフラックス及び樹脂バインダーを含んでなる皮膜層が、シート状の基材フィルム層上に積層された転写シートを用いて、
金属部材の表面に前記転写シートを密着させて前記皮膜層の転写がなされ、
前記皮膜層が転写された前記金属部材を組み立ててろう付けがなされることを特徴とするろう付け方法。
【発明の効果】
【００１６】
上記［１］に記載の発明によれば、シート状の基材フィルム層と、粉末状または粒子状のろう材、粉末状または粒子状のフラックス及び樹脂バインダーを含み、基材フィルム層上に積層された皮膜層と、を備え、金属部材の表面に皮膜層が転写されるように構成されるので、ろう材転写シートを金属部材表面に密着させて転写させるだけで、ブレージングシートを用いることなく容易にろう材を付着させると共にフラックスを付着させることができ、自動化に最適な構成であるため、ろう材及びフラックスの付着作業を簡便なものとすることができる。
【００１７】
また、塗料などの溶液を金属部材に直接塗布する場合とは異なり、金属部材の表面に少量のろう材及びフラックスを均一に付着させることが容易になり、乾燥工程の時間が不要となるため金属部材の製造時間を短縮させることができる。
【００１８】
ろう材及びフラックスを塗料化して基材フィルム層に皮膜層を積層したろう材転写シートを事前に生成することによって、金属部材に塗布されたろう材及びフラックスを高温で乾燥させるための乾燥装置などが不要となり、金属部材を製造する装置全体の規模を縮小させることができる上、高温乾燥により金属部材が変形するなどの虞がなくなる。
【００１９】
更に、必要な箇所にのみろう材及びフラックスをろう材転写シートに付着させると、ろう材及びフラックスの付着が不要な箇所のマスキング作業が不要となるため作業負担が軽減される。
【００２０】
上記［２］に記載の発明によれば、基材フィルム層を挟んで皮膜層と反対側には、第１離型フィルム層が設けられるので、ろう材転写シートがロール状に巻かれた状態で使用される場合に、最も外側に位置する皮膜層が第１離型フィルム層と接触することになるため、ろう材転写シートが巻き解かれる際などであっても、皮膜層の表面が接触する第１離型フィルム層に貼り付いたりすることなく剥離させることができる。
【００２１】
上記［３］に記載の発明によれば、基材フィルム層と皮膜層との間には、第２離型フィルム層が設けられるので、金属部材に皮膜層を転写させてろう材転写シートを剥がす際に、皮膜層がうまく剥がれずにろう材転写シートに残ることなく、皮膜層を金属部材の表面に転写させることができる。
【００２２】
上記［４］に記載の発明によれば、基材フィルム層を挟んで皮膜層と反対側には、第１離型フィルム層が設けられ、基材フィルム層と皮膜層との間には、第１離型フィルム層よりも離型性の低い第２離型フィルム層が設けられるので、ろう材転写シートがロール状に巻かれた状態で使用される場合に、最も外側に位置する皮膜層が第１離型フィルム層と接触することになるため、ろう材転写シートが巻き解かれる際などであっても、皮膜層の表面が接触する第１離型フィルム層に貼り付いたりすることなく基材フィルム層のみを剥離させることができる。
【００２３】
また、金属部材に皮膜層を転写させるためろう材転写シートを剥がす際には、皮膜層がうまく剥がれずにろう材転写シートに残ることなく、金属部材の表面に皮膜層を転写させることができる。
【００２４】
上記［５］に記載の発明によれば、金属部材が、アルミニウム部材であるので、アルミニウムに形成された酸化皮膜が密着性を大きく落とすのにも関わらず、アルミニウム部材の表面に少量のろう材及びフラックスを均一に付着させることが容易になり、乾燥工程の時間が不要となるためアルミニウム部材の製造時間を短縮させることができる。
【００２５】
上記［６］に記載の発明によれば、粉末状または粒子状のろう材、粉末状または粒子状のフラックス及び樹脂バインダーを含んでなる皮膜層が、シート状の基材フィルム層上に積層された転写シートを用いて、金属部材の表面に転写シート上の前記皮膜層を転写するので、ろう材転写シートを金属部材表面に密着させて転写させるだけで、ブレージングシートを用いることなく容易にろう材を付着させると共にフラックスを付着させることができ、自動化に最適な構成であるため、ろう材及びフラックスの付着作業を簡便なものとすることができる。
【００２６】
また、塗料などの溶液を金属部材に直接塗布する場合とは異なり、金属部材の表面に少量のろう材及びフラックスを均一に付着させることが容易になり、乾燥工程の時間が不要となるため金属部材の製造時間を短縮させることができる。
【００２７】
ろう材及びフラックスを塗料化して基材フィルム層に皮膜層を積層したろう材転写シートを事前に生成することによって、金属部材に塗布されたろう材及びフラックスを高温で乾燥させるための乾燥装置などが不要となり、金属部材を製造する装置全体の規模を縮小させることができる上、高温乾燥により金属部材が変形するなどの虞がなくなる。
【００２８】
更に、必要な箇所にのみろう材及びフラックスをろう材転写シートに付着させると、ろう材及びフラックスの付着が不要な箇所のマスキング作業が不要となるため作業負担が軽減される。
【００２９】
上記［７］に記載の発明によれば、粉末状または粒子状のろう材、粉末状または粒子状のフラックス及び樹脂バインダーを含んでなる皮膜層が、シート状の基材フィルム層上に積層された転写シートを用いて、金属部材の表面に前記転写シートを密着させて前記皮膜層の転写がなされ、皮膜層が転写された金属部材を組み立ててろう付けがなされるので、ろう材転写シートを金属部材表面に密着させて転写させるだけで、ブレージングシートを用いることなく容易にろう材を付着させると共にフラックスを付着させることができ、自動化に最適な構成であるため、ろう材及びフラックスの付着作業を簡便なものとすることができる。
【００３０】
また、塗料などの溶液を金属部材に直接塗布する場合とは異なり、金属部材の表面に少量のろう材及びフラックスを均一に付着させることが容易になり、乾燥工程の時間が不要となるため金属部材の製造時間を短縮させることができる。
【００３１】
ろう材及びフラックスを塗料化して基材フィルム層に皮膜層を積層したろう材転写シートを事前に生成することによって、金属部材に塗布されたろう材及びフラックスを高温で乾燥させるための乾燥装置などが不要となり、金属部材を製造する装置全体の規模を縮小させることができる上、高温乾燥により金属部材が変形するなどの虞がなくなる。
【００３２】
更に、必要な箇所にのみろう材及びフラックスをろう材転写シートに付着させると、ろう材及びフラックスの付着が不要な箇所のマスキング作業が不要となるため作業負担が軽減される。
【図面の簡単な説明】
【００３３】
【図１】本発明に係るろう材転写シートの概略構成図である。
【図２】本発明に係るろう材転写シートの使用方法説明図である。
【図３】本発明に係るろう材転写シートの使用方法説明図である。
【発明を実施するための形態】
【００３４】
以下、図面を参照して、本発明の実施形態について説明する。
【００３５】
図１は、ろう材転写シート１の概略構成図、図２，３は、ろう材転写シート１の使用方法説明図である。
【００３６】
本発明のろう材転写シート１は、金属部材、特に、アルミニウム部材の表面にろう材及びフラックスを簡便に付着させるためのものである。
【００３７】
以下では、アルミニウム部材の表面に、アルミニウム部材よりも融点の低いろう材、フラックスなどを付着させてろう付けを行う場合を例に説明する。
【００３８】
図１に示すように、ろう材転写シート１は、シート状の基材フィルム層４と、基材フィルム層４上に積層された皮膜層２と、を備えている。
【００３９】
基材フィルム層４には、例えば、ポリエチレンテレフタレート（ＰＥＴ）やポリプロピレン（ＰＰ）、塩化ビニル（ＰＶＣ）などの市販のフィルムを適用可能であり、製造時に使用する溶剤に対する耐性及び乾燥時における耐熱性を有するものが使用される。
【００４０】
皮膜層２は、粉末状または粒子状のろう材、粉末状または粒子状のフラックス及び樹脂バインダーを含む材料から形成される。
【００４１】
ろう材は、粉末状または粒子状にされて、ろう材及びフラックスが混合された混合粉１００重量％に対し、２０重量％〜９５重量％の範囲内で混合される。
【００４２】
ろう材には、例えば、Ａｌ−Ｓｉが好適に用いられるが、アルミニウムよりも融点が低く、ろう付け時にアルミニウムと共晶合金を生成する金属、例えば、Ｓｉ，Ｚｎ，Ｃｕ，Ｇｅなどが用いられるのであってもよく、これらのろう付け時にアルミニウムと共晶合金を生成する金属とアルミニウムとの合金が用いられるのであってもよく、ろう付け可能な金属であって、粉末状または粒子状にしてフラックスと混合可能な金属であれば、特に限定されるものではない。
【００４３】
フラックスは、粉末状または粒子状にされて、ろう材及びフラックスの混合粉１００重量％に対し、５重量％〜８０重量％の範囲内で混合される。
【００４４】
例えば、フラックスには、ＫＦ・ＡｌＦ３の共晶組成或いはこれに近い組成範囲の錯体混合物、ＫＡｌＦ４，Ｋ２ＡｌＦ５，Ｋ３ＡｌＦ６，ＺｎＫＦ３などの錯体化合物、ＣｓＦ，ＲｂＦ，ＬｉＦ，ＮａＦ，Ｃａ２Ｆなどの非腐食性フッ化物系フラックスなどが用いられる。
【００４５】
樹脂バインダーには、アクリル酸またはメタクリル酸及びそれらのエステル類の重合体、またはこれらの２種類以上からなる共重合体などのアクリル系樹脂、ポリアルキレンオキサイト、アルキッド樹脂、アルキッド樹脂とブチル樹脂（又は石油樹脂）の混合物などが用いられる。
【００４６】
樹脂バインダーは、ろう材及びフラックスが混合された混合粉１００重量％に対し、１重量％〜３０重量％の範囲内、好適には１０重量％で混合粉に追加される。
【００４７】
尚、混合粉及び樹脂バインダーの好適な混合比は樹脂バインダーによって異なるため、混合する材料に適した混合比で適宜混合すればよい。
【００４８】
ろう材転写シート１は、基材フィルム層４を挟んで皮膜層２及び第２離型フィルム層３と反対側（図１に示す基材フィルム層４の下層）に、離型処理された離型フィルムからなる第１離型フィルム層５が設けられている。
【００４９】
更に、皮膜層２と基材フィルム層４の間には、離型処理された離型フィルムからなる第２離型フィルム層３が設けられており、アルミニウム部材表面に皮膜層２を転写させる際に、基材フィルム層４から皮膜層２が容易に剥離されるように構成されている。
【００５０】
皮膜層２と基材フィルム層４との間に設けられた第２離型フィルム層３には、第１離型フィルム層５よりも離型性の低いフィルムが用いられている。
【００５１】
このため以降では、皮膜層２と基材フィルム層４の間の第２離型フィルム層３を「弱離型フィルム層３」、第１離型フィルム層５を「強離型フィルム層５」とも呼ぶ。
【００５２】
弱離型フィルム層３及び強離型フィルム層５で用いられる離型フィルムには、ポリエチレンテレフタレート系、ポリプロピレン系及びその他の剥離処理がされたフィルムなど公知のものを使用することができる。
【００５３】
基材フィルム層４を挟んで皮膜層２と反対側に第１離型フィルム層５（強離型フィルム層５）が設けられるので、ろう材転写シート１がロール状に巻かれた状態で使用される場合に、最も外側に位置する皮膜層２が第１離型フィルム層５（強離型フィルム層５）と接触することになるため、ろう材転写シート１が巻き解かれる際などであっても、皮膜層２の表面が接触する第１離型フィルム層５に貼り付いたりすることなく剥離させることができる。
【００５４】
更に、皮膜層２と基材フィルム層４の間に第２離型フィルム層３が設けられることにより、金属部材に皮膜層２を転写させてろう材転写シート１を剥がす際に、皮膜層２がうまく剥がれずにろう材転写シート１に残ることなく、皮膜層２を金属部材の表面に転写させることができる。
【００５５】
（ろう材転写シートの生成方法）
ろう材転写シート１は、以下の方法で生成される。
【００５６】
先ず、粉末状または粒子状のろう材と同じく粉末状または粒子状のフラックスが混合されて混合粉が生成され、更に、得られた混合粉と樹脂バインダーを混合することにより混合物、即ち、塗工液を得る。
【００５７】
混合粉及び樹脂バインダーを混合する際、溶剤を使用して塗工液の粘度を調整すると、塗布し易くなるため良好にろう材転写シート１を生産できるようになる。
【００５８】
その他の溶剤を用いることもでき、例えば、アクリル樹脂を溶解する有機溶剤が使用可能であり、樹脂バインダーの組成によっては水も使用される。
【００５９】
有機溶剤は、具体的には、メタノール、エタノール、イソプロピルアルコールなどのアルコール類、酢酸エチル、酢酸ブチルなどのエステル類、エチレングリコール、ジエチレングリコール及びプロピレングリコールなどのエーテル類またはアセテート類などを適用可能である。
【００６０】
更に、塗工液の性能を調整する或いは性能を向上させるため添加剤を混合するのであってもよく、一般的な脱泡材、レベリング剤、表面調整剤などの各種添加剤を混合することができる。
【００６１】
こうして得られた塗工液は、基材フィルム層４上に均一に付着するよう塗布され、一方の面に弱離型フィルム層３及び弱離型フィルム層３のない側の面に強離型フィルム層５を設けた基材フィルム層４の弱離型フィルム層３上に均一に塗工液が付着するよう塗布される。
【００６２】
尚、両面にそれぞれ異なる離型性で離型処理のなされた基材フィルム層４は、市販のフィルムを用いるなどすればよく、基材フィルム層４の両面に離型フィルム層を形成する場合には、適宜公知の技術を採用すればよい。
【００６３】
塗工された塗工液中のフラックスの塗工量は、例えば、１ｇ／ｍ２〜３０ｇ／ｍ２となるように調整され、好ましくは、フラックスの塗工量が３ｇ／ｍ２〜１０ｇ／ｍ２となるように調整される。
【００６４】
尚、フィルムに塗工液を塗布する方法としては、ロールコーター、グラビアコーター、ダイコーターなどの公知の塗工装置による塗工方法が挙げられる。
【００６５】
続いて、塗工液が塗布された基材フィルム層４を乾燥させることにより、基材フィルム層４上に皮膜層２が形成される。
【００６６】
使用される基材フィルム層の厚さは、例えば、９μｍ〜３０μｍの厚さのものが好適に用いられる。
【００６７】
尚、塗工液を付着させた基材フィルム層４を乾燥させる乾燥装置としては、基材フィルム層４を加熱炉などで加熱乾燥させるなど、適宜公知の乾燥装置を用いることができる。乾燥装置には、塗工装置と組み合わせて連続してろう材転写シート１を乾燥させることができるものを採用することが好ましい。
【００６８】
塗工液は、基材フィルム層４の全面に塗布されるのであってもよいし、材料に無駄が生じることがないため、アルミニウム部材のろう付けする部位の形状に合った皮膜層２が形成されるように基材フィルム層４上に塗布されるのであってもよい。
【００６９】
上述したようなろう材転写シート１であれば、ロールｔｏロール方式によって、アルミニウム部材にろう材及びフラックスの塗工を行うことができるので、フラックスの塗工を効率的に行うことができる。
【００７０】
（ろう材転写シートの使用方法）
アルミニウム部材は、例えば、窒素ガス雰囲気の条件下で非腐食性フッ化物系フラックスなどの非腐食性フラックスを用いたろう付け法によりろう付けされる。
【００７１】
非腐食性フラックスを用いたろう付け法では、フラックスが非常に少ない量（例えば、３ｇ／ｍ２〜１０ｇ／ｍ２）で用いられるため、本来多量の樹脂バインダーと混合されるべきであるが、樹脂バインダーの量が多過ぎると、揮発しない樹脂バインダーの成分が炭化してろう付け不良の原因となる。
【００７２】
しかしながら、本発明のろう材転写シート１を用いたろう付けによれば、少量の樹脂バインダーであっても均一な皮膜を生成することができ、ろう付け不良を起こすことがない。
【００７３】
生成されたろう材転写シート１は、図２に示すようなアルミニウム部材の製造工程において使用される。
【００７４】
製造ライン１００は、アルミニウム部材Ｗ（以下、「ワークＷ」或いは「金属部材Ｗ」とも記す。）を載置して下流側へ送るためのベルトコンベア６などが設けられている。
【００７５】
製造ライン１００の最も上流側には、ロールＲ１に巻かれたろう材転写シート１が配置され、ロール状のろう材転写シート１が徐々に巻き解かれて下流側へ向かって送られ、巻き解かれたろう材転写シート１が下流側に設けられたロールＲ２に再度巻き取られるように構成されている。
【００７６】
ろう材転写シート１は、巻き解かれて下流側へ送られる際に、皮膜層２の面がベルトコンベア６の載置面と対面するように設定されている。
【００７７】
製造ライン１００は、例えば、３つの工程からなり、巻き解かれたろう材転写シート１は、最初に圧着工程Ａへと送られる。
【００７８】
圧着工程Ａでは、例えば、ワークＷの表面にろう材転写シート１を当て、ワークＷ表面のろう付け予定部位にろう材転写シート１の皮膜層２を密着させる。
【００７９】
ワークＷ表面にろう材転写シート１を密着させる方法としては、ワークＷ表面にろう材転写シート１を当てた状態で、プレス機などによって加圧して密着させる、或いは真空室などに入れたワークＷ表面にろう材転写シート１を当てた状態で、真空ポンプなどによって減圧させて密着させるなどの方法が用いられる。
【００８０】
ろう材転写シート１は、可撓性を有する素材からなるため、ワークＷの表面に凸凹がある場合であっても、多少の凹凸であればワークＷ表面の形状に合わせて容易に密着させることができる。
【００８１】
ベルトコンベア６に載せられたワークＷの上面は、下流側へ送られるろう材転写シート１を圧着させ易い高さに調整されている。
【００８２】
続いて、ろう材転写シート１を密着させた状態のワークＷが、転写工程Ｂに送られる。
【００８３】
転写工程Ｂでは、ワークＷの表面に密着している皮膜層２を加圧或いは加熱などすることによって、皮膜層２をワークＷ表面に転写させる。
【００８４】
具体的には、平板のワークＷであれば、ロールラミネーターなどを用いてワークＷの表面に密着している皮膜層２を転写させる。
【００８５】
尚、ロールラミネーターの他に、真空ラミネーター装置などを用いて、ワークＷ表面に皮膜層２を転写させるのであってもよい。
【００８６】
凹凸な表面を有しているなど、平板ではないワークＷであれば、真空ラミネーター装置の他、金属、プラスチックなどの材料でワークＷに対応する加圧用型を作成して押し付ける方法、ゴム等の熱可塑性樹脂からなる風船を押し付ける方法、風圧や水圧などの圧力を利用する方法などによってワークＷ表面に皮膜層２を転写させる。
【００８７】
ろう材転写シート１が密着したワークＷ表面を加熱する方法としては、熱ロールや予め加熱させた加圧用型などをワークＷに接触させて加熱する接触型加熱、赤外ヒーターや熱風ヒーターなどワークＷに接触させずに加熱する非接触型加熱などが用いられる。
【００８８】
尚、加圧時に同時にワークＷが加熱されるのであってもよいし、加圧後にワークＷが加熱されるのであってもよい。
【００８９】
続いて剥離工程Ｃでは、ワークＷ及びろう材転写シート１が下流側に送られて、ワークＷに密着していたろう材転写シート１がワークＷ表面から剥がされる。
【００９０】
基材フィルム層４が剥がされることによって、ワークＷの表面には、転写工程Ｂにおいて転写された皮膜層２のみが付着し、ワークＷから剥がされたろう材転写シート１の皮膜層２以外のフィルム層（本実施例では、強離型フィルム層５、基材フィルム層４及び弱離型フィルム層３）が下流側に送られて再度ロール状に巻き取られる。
【００９１】
このようしてフラックスが付着されたアルミニウム部材Ｗは、ろう付け工程に供される。
【００９２】
ろう付け工程では、例えば、非腐食性フラックスを用いたろう付け法が用いられ、窒素ガス雰囲気の条件下において、少なくともろう材の付着箇所を約４５０℃〜６００℃まで加熱することによってろう材を溶融させ、アルミニウム部材Ｗ同士の接合がなされる。
【００９３】
上述したような粉末状または粒子状のろう材、粉末状または粒子状のフラックス及び樹脂バインダーを含んでなる皮膜層２が、シート状の基材フィルム層４上に積層された転写シート（ろう材転写シート１）を用いて、金属部材Ｗの表面に転写シート（ろう材転写シート１）を密着させて皮膜層２の転写がなされ、皮膜層２が転写された金属部材Ｗを組み立ててろう付けがなされるので、ろう材転写シート１を金属表面に密着させて転写させるだけで、ブレージングシートを用いることなく容易にろう材及びフラックスを付着させることができ、自動化に最適な構成であるため、ろう材及びフラックスの付着作業を簡便なものとすることができる。
【００９４】
また、塗料などの溶液を金属部材Ｗに直接塗布する場合とは異なり、金属部材Ｗの表面に少量のろう材及びフラックスを均一に付着させることが容易になり、乾燥工程の時間が不要となるため金属部材Ｗの製造時間を短縮させることができる。
【００９５】
ろう材及びフラックスを塗料化して基材フィルム層４に皮膜層２を積層したろう材転写シート１を事前に生成することによって、金属部材Ｗに塗布されたろう材及びフラックスを高温で乾燥させるための乾燥装置などが不要となり、金属部材Ｗを製造する装置全体の規模を縮小させることができる上、高温乾燥により金属部材Ｗが変形するなどの虞がなくなる。
【００９６】
更に、必要な箇所にのみろう材及びフラックスをろう材転写シート１に付着させると、ろう材及びフラックスの付着が不要な箇所のマスキング作業が不要となるため作業負担が軽減される。
【００９７】
上述した金属部材Ｗがアルミニウム部材であれば、アルミニウムに形成された酸化皮膜が密着性を大きく落とすのにも関わらず、アルミニウム部材Ｗの表面に少量のろう材及びフラックスを均一に付着させることが容易になり、乾燥工程の時間が不要となるためアルミニウム部材Ｗの製造時間を短縮させることができる。
【００９８】
上述したように、皮膜層２と基材フィルム層４の間に弱離型フィルム層３が設けられ、基材フィルム層４を挟んで前記離型フィルム層と反対側の面に強離型フィルム層５が設けられることが好適であるが、両離型フィルム層３，５が設けられない構成であってもよく、また、何れか一方の離型フィルム層３，５のみが設けられる構成であってもよい。
【００９９】
上述では、ろう材にはＡｌ−Ｓｉを用い、フラックスには非腐食性フッ化物系フラックスなどの非腐食性フラックスを用いた例として説明したが、ろう材転写シート１の皮膜層２を粉末状または粒子状にしたろう材及びフラックスを用いて形成することができるのであれば、ろう材及びフラックスの種類などについて特に限定されるものではなく、無論ろう付け法についても特に限定されるものではない。
【０１００】
また、金属部材Ｗに塗布される塗工液は、粉末状または粒子状のろう材及びフラックスが混合された混合粉と樹脂バインダーを混合することによって得られると説明したが、必ずしも混合粉と樹脂バインダーが混合される必要はなく、粉末状または粒子状のろう材が樹脂バインダーと混合された後に粉末状または粒子状のフラックスが混合されるのであってもよく、粉末状または粒子状のろう材及びフラックスを用いて塗工液が得られるのであればよい。
【０１０１】
ろう材及びフラックスと混合される樹脂バインダーについても、特にその種類を限定して使用されるものではなく、適用可能な種類の樹脂バインダーを採用すればよい。
【０１０２】
加えて、皮膜層２が積層される基材フィルム層４についても、コンパクトに持ち運び可能である点から、ロール状に巻かれる及び巻き解かれることが可能な可撓性を有する素材が用いられることが好適ではあるが、特にこれに限定されるものではない。
【０１０３】
上述では、フラックスが転写される金属部材Ｗはアルミニウム部材として説明したが、粉末状または粒子状のろう材及びフラックスを付着させてろう付け可能な金属であれば、本発明のろう材転写シート１を適用可能である。
【０１０４】
以上説明したように、本発明のろう材転写シート１は、シート状の基材フィルム層４と、粉末状または粒子状のろう材、粉末状または粒子状のフラックス及び樹脂バインダーを含み、前記基材フィルム層４上に積層された皮膜層２と、を備え、金属部材Ｗの表面に皮膜層２が転写されるように構成されるので、ろう材転写シート１を金属部材Ｗ表面に密着させて転写させるだけで、ブレージングシートを用いることなく容易にろう材を付着させると共にフラックスを付着させることができるので、自動化に最適な構造であるため、ろう材及びフラックスの付着作業を簡便なものとすることができる。
【０１０５】
また、塗料などの溶液を金属部材Ｗに塗布する場合とは異なり、金属部材Ｗの表面に少量のろう材及びフラックスを均一に付着させることが容易になり、乾燥工程の時間が不要となるため金属部材Ｗの製造時間を短縮させることができる。
【０１０６】
ろう材及びフラックスを塗料化して基材フィルム層４に皮膜層２を積層したろう材転写シート１を事前に生成することによって、金属部材Ｗに塗布されたろう材及びフラックスを高温で乾燥させるための乾燥装置などが不要となり、金属部材Ｗを製造する装置全体の規模を縮小することができる上、高温乾燥により金属部材Ｗが変形するなどの虞がなくなる。
【０１０７】
更に、必要な箇所にのみろう材及びフラックスをろう材転写シート１に付着させると、ろう材及びフラックスの付着が不要な箇所のマスキング作業が不要となるため作業負担が軽減される。
【０１０８】
ろう材転写シート１の製造に樹脂バインダーが用いられる場合には、フラックスと樹脂バインダーを混合するにあたり有機溶剤が使用されるため、乾燥の際に発生するＶＯＣ（揮発性有機化合物）の処理などがなされるが、本発明によれば、アルミニウム部材Ｗの塗工処理及び乾燥処理がろう材転写シート１の製造工程でまとまっているので、有機溶剤の使用箇所を局所的なものとすることができる。
【０１０９】
これにより、ＶＯＣの処理装置をろう材転写シート１の製造工程内で局所的に扱うことができるようになる上、ろう付けを行うアルミニウム部材Ｗの組み立てがなされる製造現場において有機溶剤を使用する必要がなくなり、ＶＯＣ処理装置や有機溶剤の使用に伴う対策などが不要となるので、金属部材Ｗの製造現場における作業効率を向上させてコストを低減することができる上、より安全性を高めることができる。
【０１１０】
尚、本発明のろう材付着方法及びろう付け方法によっても、上述した本発明のろう材転写シート１を用いた場合と同様の効果を得ることができる。
【０１１１】
以上説明した実施形態は、本発明の一例に過ぎず、本発明の作用効果を奏する範囲において具体的構成などを適宜変更設計できることは言うまでもない。
【符号の説明】
【０１１２】
１…ろう材転写シート
２…皮膜層
３…第２離型フィルム層（弱離型フィルム層）
４…基材フィルム層
５…第１離型フィルム層（強離型フィルム層）
Ｗ…アルミニウム部材、（ワーク、金属部材）
【図１】
2014213371.tif 000003
【図２】
2014213371.tif 000004
【図３】
2014213371.tif 000005